(57)【要約】【課題】本発明の課題は、液切りロール対に付着した薄膜化処理液が乾燥し、液中の成分が析出・固着し、レジスト層上の薄膜化処理液の被覆量が不均一となる問題を解決することができるレジスト層の薄膜化装置を提供することである。【解決手段】基板上に形成されたレジスト層に薄膜化処理液を供給する薄膜化処理ユニットを備えてなるレジスト層の薄膜化装置において、薄膜化処理ユニットが、薄膜化処理液が入っているディップ槽と、ディップ槽の出口ロール対と、薄膜化処理ユニットの出口ロール対と、ディップ槽の出口ロール対と薄膜化処理ユニットの出口ロール対との間に設置された液切りロール対とを有し、さらに、薄膜化処理ユニットが、該液切りロール対に薄膜化処理液を供給する薄膜化処理液供給機構を有することを特徴とするレジスト層の薄膜化装置。【選択図】図２
2018084620.tif 000002
【特許請求の範囲】
【請求項１】
基板上に形成されたレジスト層に薄膜化処理液を供給する薄膜化処理ユニットを備えてなるレジスト層の薄膜化装置において、
薄膜化処理ユニットが、薄膜化処理液が入っているディップ槽と、ディップ槽の出口ロール対と、薄膜化処理ユニットの出口ロール対と、ディップ槽の出口ロール対と薄膜化処理ユニットの出口ロール対との間に設置された液切りロール対とを有し、
さらに、薄膜化処理ユニットが、該液切りロール対に薄膜化処理液を供給する薄膜化処理液供給機構を有することを特徴とするレジスト層の薄膜化装置。
【請求項２】
薄膜化処理液供給機構が、液切りロール対の上側ロールに薄膜化処理液を供給するノズルである請求項１に記載のレジスト層の薄膜化装置。
【請求項３】
薄膜化処理液供給機構が、液切りロール対の下側ロールに薄膜化処理液を供給するロール浸漬槽である請求項１に記載のレジスト層の薄膜化装置。
【発明の詳細な説明】
【技術分野】
【０００１】
本発明は、レジスト層の薄膜化装置に関する。
【背景技術】
【０００２】
電気及び電子部品の小型化、軽量化、多機能化に伴い、回路形成用のドライフィルムレジスト、ソルダーレジストをはじめとする感光性樹脂（感光性材料）には、プリント配線板の高密度化に対応するために、高解像度が要求されている。これらの感光性樹脂による画像形成は、感光性樹脂を露光後、現像することによって行われる。
【０００３】
プリント配線板の小型化、高機能化に対応するため、感光性樹脂が薄膜化される傾向がある。感光性樹脂には、液を塗布して使用するタイプのもの（液状レジスト）とドライフィルムタイプのもの（ドライフィルムレジスト）がある。最近では１５μｍ以下の厚みのドライフィルムレジストが開発され、製品化も進んでいる。しかし、このような薄いドライフィルムレジストでは、従来の厚さのレジストに比べて、密着性及び凹凸への追従性が不十分となり、剥がれやボイドなどが発生する問題があった。
【０００４】
上述の点を改善するために、厚い感光性樹脂を使用しながら、高解像度が達成できる種々の手段が提案されている。例えば、サブトラクティブ法によって導電パターンを作製する方法において、絶縁層の片面又は両面に金属層が設けられてなる積層基板上にドライフィルムレジストを貼り付けてレジスト層を形成した後、レジスト層の薄膜化工程を行い、次に、回路パターンの露光工程、現像工程、エッチング工程を行うことを特徴とする導電パターンの形成方法が開示されている（例えば、特許文献１参照）。また、ソルダーレジストパターンを形成する方法において、導電性パターンを有する回路基板上にソルダーレジストからなるレジスト層を形成した後、レジスト層の薄膜化工程を行い、次にパターン露光工程を行い、再度レジスト層の薄膜化工程を行うことを特徴とするソルダーレジストパターンの形成方法が開示されている（例えば、特許文献２及び３参照）。
【０００５】
また、特許文献４には、レジスト層の薄膜化工程に使用される薄膜化装置が開示されている。具体的には、レジスト層が形成された基板を高濃度のアルカリ水溶液（薄膜化処理液）に浸漬（ディップ、ｄｉｐ）してレジスト層の成分のミセルを一旦不溶化し、処理液中に溶解拡散しにくくする薄膜化処理ユニット、ミセル除去液スプレーによって一挙にミセルを溶解除去するミセル除去処理ユニット、表面を水で洗浄する水洗処理ユニット、水洗水を除去する乾燥処理ユニットの四つの処理ユニットを少なくとも含むレジスト層の薄膜化装置が開示されている。
【０００６】
特許文献４で開示されている薄膜化装置の一部について、図１に示した概略断面図を用いて説明する。薄膜化処理ユニット１１では、投入口７からレジスト層が形成された基板３が投入される。基板３は、搬送ロール対４によって、ディップ槽２中の薄膜化処理液１に浸漬した状態で搬送され、レジスト層の薄膜化処理が行われる。その後に、基板３は、ミセル除去処理ユニット１２に搬送される。ミセル除去処理ユニット１２では、搬送ロール対４によって搬送されてきた基板３に対し、ミセル除去液供給管２０を通じてミセル除去液用ノズル２１からミセル除去液スプレー２２が供給される。基板３上のレジスト層は、薄膜化処理ユニット１１内部のディップ槽２において、高濃度のアルカリ水溶液である薄膜化処理液１によって、レジスト層の成分のミセルが薄膜化処理液１に対して一旦不溶化されている。その後、ミセル除去液スプレー２２によってミセルが除去されることで、レジスト層が薄膜化される。
【０００７】
しかし、図１に示したレジスト層の薄膜化装置では、基板３が薄膜化処理ユニット１１内部のディップ槽２の出口ロール対５を通過した後、薄膜化処理ユニット１１の薄膜化処理ユニットの出口ロール対６を通過するまでの間、基板３上のレジスト層表面はディップ槽２中から持ち出した薄膜化処理液１の液膜によって被覆された状態になっている。ここで、レジスト層表面が疎水性になっている場合、該液膜との親和性が低くなって、レジスト層表面で薄膜化処理液１が流動し、薄膜化処理液１の被覆量が不均一になる場合がある。薄膜化処理液１の被覆量が多いと、レジスト層の成分のミセル化速度は速くなり、反対に、薄膜化処理液１の被覆量が少ないと、ミセル化速度は遅くなる。そのため、薄膜化処理液１の被覆量が不均一であると、薄膜化されたレジスト層の厚みが不均一になる場合があった。
【０００８】
また、薄膜化処理ユニット１１におけるディップ槽２から持ち出された薄膜化処理液１が、ミセル除去処理ユニット１２中に多量に持ち込まれる場合もある。薄膜化処理液１は高濃度のアルカリ水溶性であるため、一度に多量に持ち込まれると、ミセル除去液１０のｐＨが上がりすぎてコントロールできなくなり、ミセル除去性能にばらつきが発生し、レジスト層の薄膜化処理量が不均一になる場合があった。
【０００９】
このような薄膜化処理液１の被覆量が不均一になることを防止するために、図７に示したように、基板３が、薄膜化処理ユニット１１内部のディップ槽２の出口ロール対５を通過した後、ミセル除去処理ユニット１２に搬送される間に、液切りロール対８を設置したレジスト層の薄膜化装置が開示されている（例えば、特許文献５参照）。このように、液切りロール対８を設置することで、レジスト層表面における薄膜化処理液１の被覆量は均一になったものの、薄膜化装置を運転している間に、液切りロール対８に付着した薄膜化処理液１が部分的に乾燥し、液中の成分が析出・固着し、レジスト層表面における薄膜化処理液１の被覆量が不均一となることがあった。この現象は、長時間の連続運転を行う場合や、一度、処理を行った後に、時間を空けてから運転を再開するような間欠運転を行う場合に、顕著に見られる現象であった。
【００１０】
このように、薄膜化された後のレジスト層の厚みが不均一になって、薄膜化後のレジスト層に厚みの薄い部分があると、サブトラクティブ法における導電パターン形成では回路の断線の原因となり、ソルダーレジストのパターン形成では耐候性低下の原因となり、どちらも生産における歩留まりの低下につながるという問題があった。
【先行技術文献】
【特許文献】
【００１１】
【特許文献１】国際公開第２００９／０９６４３８号パンフレット
【特許文献２】特開２０１１−１９２６９２号公報
【特許文献３】国際公開第２０１２／０４３２０１号パンフレット
【特許文献４】特開２０１２−２７２９９号公報
【特許文献５】実用新案登録第３１８６５３３号公報
【発明の概要】
【発明が解決しようとする課題】
【００１２】
本発明の課題は、液切りロール対に付着した薄膜化処理液が乾燥し、液中の成分が析出・固着し、レジスト層上の薄膜化処理液の被覆量が不均一となる問題を解決することができるレジスト層の薄膜化装置を提供することである。
【課題を解決するための手段】
【００１３】
本発明者らは、下記発明によって、これらの課題を解決できることを見出した。
【００１４】
（１）基板上に形成されたレジスト層に薄膜化処理液を供給する薄膜化処理ユニットを備えてなるレジスト層の薄膜化装置において、
薄膜化処理ユニットが、薄膜化処理液が入っているディップ槽と、ディップ槽の出口ロール対と、薄膜化処理ユニットの出口ロール対と、ディップ槽の出口ロール対と薄膜化処理ユニットの出口ロール対との間に設置された液切りロール対とを有し、
さらに、薄膜化処理ユニットが、該液切りロール対に薄膜化処理液を供給する薄膜化処理液供給機構を有することを特徴とするレジスト層の薄膜化装置。
【００１５】
（２）薄膜化処理液供給機構が、液切りロール対の上側ロールに薄膜化処理液を供給するノズルである上記（１）に記載のレジスト層の薄膜化装置。
【００１６】
（３）薄膜化処理液供給機構が、液切りロール対の下側ロールに薄膜化処理液を供給するロール浸漬槽である上記（１）に記載のレジスト層の薄膜化装置。
【発明の効果】
【００１７】
本発明によれば、液切りロール対に付着した薄膜化処理液が乾燥し、液中の成分が析出・固着し、レジスト層上の薄膜化処理液の被覆量が不均一となる問題を解決することができるレジスト層の薄膜化装置を提供することができる。
【図面の簡単な説明】
【００１８】
【図１】レジスト層の薄膜化装置の一例を示す概略断面図である。
【図２】本発明のレジスト層の薄膜化装置であり、液切りロール対の上側ロールに薄膜化処理液を供給するノズルを有するレジスト層の薄膜化装置の一例を示す概略断面図である。
【図３】液切りロール対の上側ロールに薄膜化処理液を供給するノズルの一例を示す拡大概略図である。
【図４】本発明のレジスト層の薄膜化装置であり、液切りロール対の下側ロールが薄膜化処理液に浸漬されるロール浸漬槽を有するレジスト層の薄膜化装置の一例を示す概略断面図である。
【図５】本発明のレジスト層の薄膜化装置であり、２対の液切りロール対の上側ロールに薄膜化処理液を供給するノズルを有するレジスト層の薄膜化装置の一例を示す概略断面図である。
【図６】本発明のレジスト層の薄膜化装置であり、２対の液切りロール対の下側ロールが薄膜化処理液に浸漬されるロール浸漬槽を有するレジスト層の薄膜化装置の一例を示す概略断面図である。
【図７】従来のレジスト層の薄膜化装置であり、液切りロール対を有するものの、液切りロール対に薄膜化処理液を供給する薄膜化処理液供給機構を有していない薄膜化装置の一例を示す概略断面図である。
【発明を実施するための形態】
【００１９】
＜薄膜化工程＞
レジスト層の薄膜化工程とは、基板上に形成されたレジスト層に薄膜化処理液を供給し、薄膜化処理液によってレジスト層中の成分をミセル化すると共に、このミセルを一旦不溶化し、薄膜化処理液中に溶解拡散しにくくする薄膜化処理、ミセル除去液スプレーによって、レジスト層表面のミセルを一挙に溶解除去するミセル除去処理を含む工程である。さらに、ミセル除去処理で完全に除去できなかったレジスト層表面のミセル、残存した薄膜化処理液及びミセル除去液を水によって洗浄する水洗処理、水洗処理で使用した水を除去する乾燥処理を含むこともできる。
【００２０】
＜薄膜化処理＞
薄膜化処理は、パドル処理、スプレー処理、ブラッシング、スクレーピング等の方法を用いることもできるが、浸漬処理によって行われることが好ましい。浸漬処理では、レジスト層が形成された基板を薄膜化処理液に浸漬（ディップ、ｄｉｐ）する。浸漬処理以外の処理方法は、薄膜化処理液中に気泡が発生しやすく、その発生した気泡が薄膜化処理中にレジスト層表面に付着して、薄膜化された後のレジスト層の厚みが不均一になる場合がある。スプレー処理等を使用する場合には、気泡が発生しないように、スプレー圧をできるだけ小さくしなければならない。
【００２１】
本発明において、レジスト層形成後の厚みとレジスト層が薄膜化された量で、薄膜化された後のレジスト層の厚みが決定される。また、本発明では、０．０１〜５００μｍの範囲でレジスト層の薄膜化量を自由に調整することができる。
【００２２】
＜レジスト＞
レジストとしては、アルカリ現像型のレジストが使用できる。また、液状レジストであってもよく、ドライフィルムレジストであってもよく、高濃度のアルカリ水溶液（薄膜化処理液）によって薄膜化でき、かつ、薄膜化処理液よりも低濃度のアルカリ水溶液である現像液によって現像できるレジストであれば、いかなるレジストでも使用できる。アルカリ現像型レジストは光架橋性樹脂成分を含む。光架橋性樹脂成分は、例えば、アルカリ可溶性樹脂、光重合性化合物、光重合開始剤等を含有してなる。また、エポキシ樹脂、熱硬化剤、無機フィラー等を含有させてもよい。
【００２３】
アルカリ可溶性樹脂としては、例えば、アクリル系樹脂、メタクリル系樹脂、スチレン系樹脂、エポキシ系樹脂、アミド系樹脂、アミドエポキシ系樹脂、アルキド系樹脂、フェノール系樹脂の有機高分子が挙げられる。アルカリ可溶性樹脂としては、エチレン性不飽和二重結合を有した単量体（重合性単量体）を重合（ラジカル重合等）して得られたものであることが好ましい。これらのアルカリ水溶液に可溶な重合体は、単独で用いても、二種類以上を組み合わせて用いてもよい。
【００２４】
エチレン性不飽和二重結合を有した単量体としては、例えば、スチレン、ビニルトルエン、α−メチルスチレン、ｐ−メチルスチレン、ｐ−エチルスチレン、ｐ−メトキシスチレン、ｐ−エトキシスチレン、ｐ−クロロスチレン、ｐ−ブロモスチレン等のスチレン誘導体；ジアセトンアクリルアミド等のアクリルアミド；アクリロニトリル；ビニル−ｎ−ブチルエーテル等のビニルアルコールのエステル類；（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸等の（メタ）アクリル酸モノエステル；マレイン酸、マレイン酸無水物、マレイン酸モノメチル、マレイン酸モノエチル、マレイン酸モノイソプロピル等のマレイン酸系単量体；フマル酸、ケイ皮酸、α−シアノケイ皮酸、イタコン酸、クロトン酸、プロピオール酸等が挙げられる。
【００２５】
光重合性化合物としては、例えば、多価アルコールにα，β−不飽和カルボン酸を反応させて得られる化合物；ビスフェノールＡ系（メタ）アクリレート化合物；グリシジル基含有化合物にα，β−不飽和カルボン酸を反応させて得られる化合物；分子内にウレタン結合を有する（メタ）アクリレート化合物等のウレタンモノマー；ノニルフェノキシポリエチレンオキシアクリレート；γ−クロロ−β−ヒドロキシプロピル−β′−（メタ）アクリロイルオキシエチル−ｏ−フタレート、β−ヒドロキシアルキル−β′−（メタ）アクリロイルオキシアルキル−ｏ−フタレート等のフタル酸系化合物；（メタ）アクリル酸アルキルエステル、ＥＯ、ＰＯ変性ノニルフェニル（メタ）アクリレート等が挙げられる。ここで、ＥＯ及びＰＯは、エチレンオキサイド及びプロピレンオキサイドを示し、ＥＯ変性された化合物は、エチレンオキサイド基のブロック構造を有するものであり、ＰＯ変性された化合物は、プロピレンオキサイド基のブロック構造を有するものである。これらの光重合性化合物は単独で用いてもよいし、２種類以上を組み合わせて用いてもよい。
【００２６】
光重合開始剤としては、ベンゾフェノン、Ｎ，Ｎ′−テトラメチル−４，４′−ジアミノベンゾフェノン（ミヒラーケトン、Ｍｉｃｈｌｅｒ  ｋｅｔｏｎｅ）、Ｎ，Ｎ′−テトラエチル−４，４′−ジアミノベンゾフェノン、４−メトキシ−４′−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン；２−エチルアントラキノン、フェナントレンキノン、２−ｔｅｒｔ−ブチルアントラキノン、オクタメチルアントラキノン、１，２−ベンズアントラキノン、２，３−ベンズアントラキノン、２−フェニルアントラキノン、２，３−ジフェニルアントラキノン、１−クロロアントラキノン、２−メチルアントラキノン、１，４−ナフトキノン、９，１０−フェナントラキノン、２−メチル−１，４−ナフトキノン、２，３−ジメチルアントラキノン等のキノン類；ベンゾインメチルエーテル、ベンゾインエチルエーテル、ベンゾインフェニルエーテル等のベンゾインエーテル化合物；ベンゾイン、メチルベンゾイン、エチルベンゾイン等のベンゾイン化合物；ベンジルジメチルケタール等のベンジル誘導体；２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体；９−フェニルアクリジン、１，７−ビス（９，９′−アクリジニル）ヘプタン等のアクリジン誘導体；Ｎ−フェニルグリシン、Ｎ−フェニルグリシン誘導体、クマリン系化合物等が挙げられる。上記２，４，５−トリアリールイミダゾール二量体における２つの２，４，５−トリアリールイミダゾールのアリール基の置換基は、同一であって対称な化合物を与えてもよいし、相違して非対称な化合物を与えてもよい。また、ジエチルチオキサントンとジメチルアミノ安息香酸の組み合わせのように、チオキサントン系化合物と３級アミン化合物とを組み合わせてもよい。これらは単独で用いてもよいし、２種類以上を組み合わせて用いてもよい。
【００２７】
エポキシ樹脂は、硬化剤として用いられる場合がある。アルカリ可溶性樹脂のカルボン酸と反応させることで架橋させ、耐熱性や耐薬品性の特性の向上を図っているが、カルボン酸とエポキシは常温でも反応が進むために、保存安定性が悪く、アルカリ現像型ソルダーレジストは一般的に使用前に混合する２液性の形態をとっている場合が多い。無機フィラーを使用する場合もあり、例えば、タルク、硫酸バリウム、シリカ等が挙げられる。
【００２８】
基板の表面にレジスト層を形成する方法は、いかなる方法でもよいが、例えば、スクリーン印刷法、ロールコート法、スプレー法、浸漬法、カーテンコート法、バーコート法、エアナイフ法、ホットメルト法、グラビアコート法、刷毛塗り法、オフセット印刷法が挙げられる。ドライフィルムレジストの場合は、ラミネート法が好適に用いられる。
【００２９】
＜基板＞
基板としては、プリント配線板用基板、リードフレーム用基板；プリント配線板用基板やリードフレーム用基板を加工して得られる回路基板が挙げられる。
【００３０】
プリント配線板用基板としては、例えば、フレキシブル基板、リジッド基板が挙げられる。
【００３１】
フレキシブル基板の絶縁層の厚さは５〜１２５μｍで、その両面又は片面に１〜３５μｍの金属層が設けられて積層基板となっており、可撓性が大きい。絶縁層の材料には、通常、ポリイミド、ポリアミド、ポリフェニレンサルファイド、ポリエチレンテレフタレート、液晶ポリマー等が用いられる。絶縁層上に金属層を有する材料は、接着剤で貼り合わせる接着法、金属箔上に樹脂液を塗布するキャスト法、スパッタリングや蒸着法で樹脂フィルム上に形成した厚さ数ｎｍの薄い導電層（シード層）の上に電解メッキで金属層を形成するスパッタ／メッキ法、熱プレスで貼り付けるラミネート法等のいかなる方法で製造したものを用いてもよい。金属層の金属としては、銅、アルミニウム、銀、ニッケル、クロム、あるいはそれらの合金等のいかなる金属を用いることができるが、銅が一般的である。
【００３２】
リジッド基板は、紙基材又はガラス基材にエポキシ樹脂又はフェノール樹脂等を浸漬させた絶縁性基板を重ねて絶縁層とし、その片面もしくは両面に金属箔を載置し、加熱及び加圧により積層し、金属層が設けられた積層基板が挙げられる。また、内層配線パターン加工後、プリプレグ、金属箔等を積層して作製する多層用のシールド板、貫通孔や非貫通孔を有する多層板も挙げられる。厚みは６０μｍ〜３．２ｍｍであり、プリント配線板としての最終使用形態により、その材質と厚みが選定される。金属層の材料としては、銅、アルミニウム、銀、金等が挙げられるが、銅が最も一般的である。これらプリント配線板用基板の例は、「プリント回路技術便覧−第二版−」（（社）プリント回路学会編、１９８７年刊、日刊工業新聞社発刊）や「多層プリント回路ハンドブック」（Ｊ．Ａ．スカーレット（Ｓｃａｒｌｅｔｔ）編、１９９２年刊、（株）近代化学社発刊）に記載されている。
【００３３】
リードフレーム用基板としては、鉄ニッケル合金、銅系合金等の基板が挙げられる。
【００３４】
回路基板とは、絶縁性基板上に半導体チップ等の電子部品を接続するための接続パッドが形成された基板である。接続パッドは銅等の金属からなる。また、回路基板には、導体配線が形成されていてもよい。回路基板を作製する方法は、例えばサブトラクティブ法、セミアディティブ法、アディティブ法が挙げられる。サブトラクティブ法では、例えば、上記のプリント配線板用基板にエッチングレジストパターンを形成し、露光工程、現像工程、エッチング工程、レジスト剥離工程を実施して回路基板が作製される。
【００３５】
＜薄膜化装置＞
図２〜図６は、本発明の薄膜化装置の一例を示す概略図である。本発明の薄膜化装置は、基板上に形成されたレジスト層に薄膜化処理液１を供給し、レジスト層中の成分をミセル化させる薄膜化処理ユニット１１を備えてなる。そして、薄膜化処理ユニット１１は、薄膜化処理液が入っているディップ槽２と、ディップ槽の出口ロール対５と、薄膜化処理ユニットの出口ロール対６と、ディップ槽の出口ロール対５と薄膜化処理ユニットの出口ロール対６との間に設置された液切りロール対８とを有する。さらに、薄膜化処理ユニット１１は、該液切りロール対８に薄膜化処理液１を供給する薄膜化処理液供給機構を有する。
【００３６】
薄膜化処理ユニット１１では、レジスト層が形成された基板３が、投入口７からユニットへと投入され、搬送ロール対４によって、ディップ槽２中の薄膜化処理液１に浸漬された状態で搬送され、ディップ槽２の出口ロール対５を通過する。これらの処理によって、基板３上のレジスト層中の成分は薄膜化処理液１によってミセル化され、このミセルが薄膜化処理液１に対して不溶化される。
【００３７】
薄膜化処理液１は、薄膜化処理液貯蔵タンク１３中の薄膜化処理液吸込口１４から薄膜化処理液供給用ポンプ（図示せず）によって吸い込まれ、薄膜化処理液供給管１５を経てディップ槽２に供給される。ディップ槽２に供給された薄膜化処理液１は、オーバーフローし、薄膜化処理液回収管１６を通って薄膜化処理液貯蔵タンク１３に回収される。このようにして、薄膜化処理液１は、ディップ槽２と薄膜化処理貯蔵タンク１３との間を循環する。薄膜化処理液ドレン管１７からは、余剰分の薄膜化処理液１が排出される。
【００３８】
薄膜化処理液１として使用されるアルカリ水溶液に用いられるアルカリ性化合物としては、例えばリチウム、ナトリウム又はカリウム等のアルカリ金属ケイ酸塩、アルカリ金属水酸化物、アルカリ金属リン酸塩、アルカリ金属炭酸塩、アンモニウムリン酸塩、アンモニウム炭酸塩等の無機アルカリ性化合物；モノエタノールアミン、ジエタノールアミン、トリエタノールアミン、メチルアミン、ジメチルアミン、エチルアミン、ジエチルアミン、トリエチルアミン、シクロヘキシルアミン、テトラメチルアンモニウムヒドロキシド（ＴＭＡＨ）、テトラエチルアンモニウムヒドロキシド、トリメチル−２−ヒドロキシエチルアンモニウムヒドロキサイド（コリン、Ｃｈｏｌｉｎｅ）等の有機アルカリ性化合物が挙げられる。これらのアルカリ性化合物は、単独で用いてもよいし、混合物としても使用できる。薄膜化処理液１の媒体である水には、水道水、工業用水、純水等を用いることができるが、特に純水を使用することが好ましい。
【００３９】
アルカリ性化合物の含有量は、０．１質量％以上５０質量％以下で使用できる。また、レジスト層表面をより均一に薄膜化するために、薄膜化処理液１に、硫酸塩、亜硫酸塩を添加することもできる。硫酸塩又は亜硫酸塩としては、リチウム、ナトリウム又はカリウム等のアルカリ金属硫酸塩又は亜硫酸塩、マグネシウム、カルシウム等のアルカリ土類金属硫酸塩又は亜硫酸塩が挙げられる。
【００４０】
薄膜化処理液１のアルカリ性化合物としては、これらの中でも特に、アルカリ金属炭酸塩、アルカリ金属リン酸塩、アルカリ金属水酸化物、アルカリ金属ケイ酸塩から選ばれる無機アルカリ性化合物；ＴＭＡＨ、コリンから選ばれる有機アルカリ性化合物を好ましく使用することができる。これらのアルカリ性化合物は、単独で用いてもよいし、混合物としても使用できる。また、アルカリ性化合物の含有量が５〜２５質量％であるアルカリ水溶液が、表面をより均一に薄膜化できるため、好適に使用できる。アルカリ性化合物の含有量が５質量％未満では、薄膜化された後のレジスト層の厚みが不均一になる場合がある。また、２５質量％を超えると、アルカリ性化合物の析出が起こりやすくなる場合があり、液の経時安定性、作業性に劣る場合がある。アルカリ性化合物の含有量は７〜１７質量％がより好ましく、８〜１３質量％がさらに好ましい。薄膜化処理液１として使用されるアルカリ水溶液のｐＨは１０以上とすることが好ましい。また、界面活性剤、消泡剤、溶剤等を適宜添加することもできる。
【００４１】
薄膜化処理液１として使用されるアルカリ水溶液の温度は、１５〜３５℃が好ましく、さらに好ましくは２０〜３０℃である。温度が低すぎると、レジスト層へのアルカリ性化合物の浸透速度が遅くなる場合があり、所望の厚みを薄膜化するのに長時間を要する。一方、温度が高すぎると、レジスト層へのアルカリ性化合物の浸透と同時に溶解拡散が進行することにより、薄膜化された後のレジスト層の厚みが不均一になる場合がある。
【００４２】
薄膜化処理ユニット１１の後に備えられたミセル除去処理ユニット１２では、薄膜化処理ユニット１１においてレジスト層が薄膜化処理液１に対して不溶化された基板３が搬送ロール対４によって搬送される。搬送されている基板３に対して、ミセル除去液スプレー２２によってミセル除去液１０が供給され、ミセルが一挙に溶解除去される。
【００４３】
ミセル除去液１０は、ミセル除去液貯蔵タンク１８中のミセル除去液吸込口１９からミセル除去液１０をミセル除去液供給用ポンプ（図示せず）で吸い込み、ミセル除去液供給管２０を経てミセル除去液用ノズル２１からミセル除去液スプレー２２として噴射される。ミセル除去液スプレー２２は、基板３から流下した後、ミセル除去液貯蔵タンク１８に回収される。このようにして、ミセル除去液１０はミセル除去処理ユニット１２内を循環する。ミセル除去液ドレン管２３からは、余剰分のミセル除去液１０が排出される。
【００４４】
ミセル除去液１０としては、水を用いることもできるが、薄膜化処理液１よりも希薄なアルカリ性化合物を含有するｐＨ５〜１０の水溶液を用いることが好ましい。ミセル除去液１０によって、薄膜化処理液で不溶化されたレジスト層の成分のミセルが再分散されて除去される。ミセル除去液１０に使用される水としては、水道水、工業用水、純水等を用いることができるが、特に純水を使用することが好ましい。ミセル除去液１０のｐＨが５未満の場合、レジスト層の成分が凝集し、不溶性のスラッジとなって、薄膜化後のレジスト層表面に付着する場合がある。一方、ミセル除去液１０のｐＨが１０を超えた場合、レジスト層が過度に溶解拡散し、面内で薄膜化されたレジスト層の厚みが不均一になる場合がある。また、ミセル除去液１０は、硫酸、リン酸、塩酸などを用いて、ｐＨを調整することができる。
【００４５】
ミセル除去処理におけるミセル除去液スプレー２２の条件（温度、スプレー圧、供給流量）は、薄膜化処理されるレジスト層の溶解速度に合わせて適宜調整される。具体的には、処理温度は１０〜５０℃が好ましく、より好ましくは１５〜３５℃である。また、スプレー圧は０．０１〜０．５ＭＰａとするのが好ましく、より好ましくは０．１〜０．３ＭＰａである。ミセル除去液１０の供給流量は、レジスト層１ｃｍ２当たり０．０３０〜１．０Ｌ／ｍｉｎが好ましく、０．０５０〜１．０Ｌ／ｍｉｎがより好ましく、０．１０〜１．０Ｌ／ｍｉｎがさらに好ましい。供給流量がこの範囲であると、薄膜化後のレジスト層表面に不溶解成分を残すことなく、面内略均一に不溶化したレジスト層の成分のミセルを除去しやすい。レジスト層１ｃｍ２当たりの供給流量が０．０３０Ｌ／ｍｉｎ未満では、不溶化したレジスト層の成分の溶解不良が起こる場合がある。一方、供給流量が１．０Ｌ／ｍｉｎを超えると、供給のために必要なポンプ等の部品が巨大になり、大掛かりな装置が必要となる場合がある。さらに、１．０Ｌ／ｍｉｎを超えた供給量では、レジスト層の成分の溶解拡散に与える効果が変わらなくなることがある。スプレーの方向は、レジスト層表面に効率よく液流れを作るために、レジスト層表面に垂直な方向に対して、傾いた方向から噴射するのがよい。
【００４６】
＜液切りロール＞
薄膜化処理ユニット１１内部のディップ槽の出口ロール対５と薄膜化処理ユニットの出口ロール対６との間に設置される液切りロール対８について説明する。ディップ槽２の出口ロール対５を通過した後の基板３では、レジスト層表面がディップ槽２から持ち出された薄膜化処理液１の液膜によって被覆されている。液切りロール対８によって、薄膜化処理液１の液膜は掻き落とされ、かつ、該液膜の厚みが均一に揃えられる。薄膜化処理液１の液膜が均一に揃えられた基板３は、薄膜化処理ユニットの出口ロール対６を通過した後、ミセル除去処理ユニット１２へと搬送される。
【００４７】
ここで、薄膜化処理液１によるレジスト層の成分のミセル化速度について説明する。ディップ槽２中の薄膜化処理液１に浸漬された状態と、ディップ槽２の出口ロール対５を通過した後、レジスト層表面が薄膜化処理液１の液膜で被覆された状態とを比較すると、後者の方がミセル化速度は遅くなる。さらに、薄膜化処理液１の液膜の厚みによってミセル化速度は異なり、液膜がより厚い方がミセル化速度は速くなる。つまり、液切りロール対８により、薄膜化処理液１の液膜の厚みを均一に揃えることによって、基板３の面内におけるレジスト層の成分のミセル化速度の速度差が最小限になり、薄膜化処理量が均一になる。また、液切りロール対８により、不要な薄膜化処理液１を掻き落とすことによって、ミセル除去処理ユニット１２への薄膜化処理液１の持ち込みが抑制され、ミセル除去性能のばらつきが抑制され、レジスト層の薄膜化処理量が均一になる。
【００４８】
本発明では、薄膜化処理ユニット１１が、液切りロール対８に薄膜化処理液１を供給する薄膜化処理液供給機構を有する。薄膜化処理液供給機構によって液切りロール対８に薄膜化処理液１を供給することで、液切りロール対８が常に薄膜化処理液１で湿潤した状態を維持できる。液切りロール対８に薄膜化処理液１を供給しない場合、液切りロール対８に付着した薄膜化処理液１が乾燥し、液中の成分が析出・固着することにより、レジスト層上の薄膜化処理液１の被膜量が不均一となる。連続で運転する場合でも、長時間の運転でこのような現象が発生する場合があり、非連続な作業に伴う間欠運転を行う場合など、このような現象は特に顕著に現れる。
【００４９】
薄膜化処理液供給機構として、液切りロール対８の上側ロールに薄膜化処理液１を供給するノズル２５（液切りロール対用ノズル２５）が挙げられる。図２は、薄膜化処理液供給機構が、液切りロール対用ノズル２５である薄膜化装置の一例である。図２では、薄膜化処理液１が、液切りロール対用薄膜処理液供給管２４を通じて、液切りロール対用ノズル２５から、液切りロール対８の上側ロールに供給されることにより、液切りロール対８は、常に湿潤した状態を維持することが可能となり、液切りロール対８に付着した薄膜化処理液１が乾燥して液中の成分が析出・固着することがなく、レジスト層上の薄膜化処理液の被膜量は均一となる。
【００５０】
また、図３は、液切りロール対８用ノズル２５の一例を示す拡大概略図である。図３では、複数の液切りロール対用ノズル２５が幅方向に連続で規則正しく配置され、各々のノズルから均等に、液切りロール対８の上側ロールに薄膜化処理液１を供給する仕組みとなっている。前述したように、液切りロール対８は、レジスト層表面における薄膜化処理液１の液膜を掻き落とし、かつ、該液膜の厚みを均一に揃えるものであり、液切りロール対用ノズル２５により供給される薄膜化処理液１の供給量は、液切りロール対８が乾燥しないように調整されれば良い。しかし、供給量が過剰になれば、液切りロール対８によって、薄膜化処理液１の液膜を掻き落とすことができなくなり、該液膜の厚みが不均一となる。また、供給量が不足すれば、液切りロール対８に付着した薄膜化処理液１が乾燥し、液中の成分が析出・固着し、レジスト層上の薄膜化処理液１の被膜量は不均一となる。よって、薄膜化処理液１の供給量としては、液切りロール対８を幅方向に均等に湿潤させることができれば特に制限はないが、各液切りロール対用ノズル２５からの供給量として、１００ｍｌ〜１０００ｍｌ／ｍｉｎが好ましく、１００〜５００ｍｌ／ｍｉｎの範囲がより好ましい。また、複数の液切りロール対用ノズル２５の間隔としては、特に制限はないが、２〜２０ｃｍであることが好ましく、５ｃｍ〜１５ｃｍであることがより好ましい。また、液切りロール対用ノズル２５と液切りロール対８との距離としては、特に制限はないが、１〜１０ｃｍであることが好ましい。薄膜化処理液１の供給量、液切りロール対用ノズル２５の間隔、及び液切りロール対用ノズル２５と液切りロール対８との距離は、液切りロール対８が常に湿潤した状態を維持できる最低量を供給できるように、実際の装置に適した値を随時調整して決定する。
【００５１】
液切りロール対用ノズル２５として使用される具体的なノズルの種類としては、特に制限はないが、例えば、（株）いけうち製の１流体スプレーノズルの空円錐ノズル、充円錐ノズル、充角錐ノズル、標準扇形ノズル、均等扇形ノズル、広角扇形ノズルなどが挙げられ、好ましく用いられるノズルとしては、標準扇形ノズル（ＶＰ／ＶＶＰシリーズ）、均等扇形ノズル（ＶＥＰシリーズ）が挙げられる。
【００５２】
次に、薄膜化処理液供給機構として、液切りロール対８の下側ロールに薄膜化処理液１を供給するロース浸漬槽２６が挙げられる。図４は、薄膜化処理液供給機構が、液切りロール対８の下側ロールに薄膜化処理液１を供給するロール浸漬層２６である薄膜化装置の一例である。図４では、薄膜化処理液１が、液切りロール対用薄膜処理液供給管２４を通じて、液切りロール対用ロール浸漬槽２６に供給されており、液切りロール対８の下側ロールが、薄膜化処理液１に常に浸漬された状態となっている。このため、下側ロールに供給された薄膜化処理液１は、ニップしている液切りロール対８の上側ロールに常に転写・供給されることとなり、液切りロール対８は、常に湿潤した状態を維持することが可能となり、液切りロール対８に付着した薄膜化処理液１が乾燥して液中の成分が析出・固着することがなく、レジスト層上の薄膜化処理液の被膜量は均一となる。
【００５３】
液切りロール対用薄膜処理液供給管２４を通じて液切りロール対用ロール浸漬槽２６に供給される液量は、特に制限はなく、液切りロール対用ロール浸漬層２６の液量が液切りロール対８の下側ロールが常に薄膜化処理液１に浸漬可能となる量になるように調整されれば良い。また、薄膜化処理液１を供給し、液切りロール対用浸漬槽２６からオーバーフローした薄膜化処理液１は回収され、薄膜化処理液１として再度使用することができる。
【００５４】
液切りロール対８は、レジスト層表面に密着することが重要である。そのため、液切りロールとしては、表面に凹凸のないストレートタイプのものが好適に用いられる。液切りロールの種類としては、ゴムロール、スポンジロール、金属ロール、樹脂ロール等が挙げられる。その中でも、優れたゴム弾性（シール性、回復性）を有し、比重が小さく、軽量であり、低硬度から中硬度であり、レジスト層への接触による衝撃が少なく、高濃度のアルカリ水溶液である薄膜化処理液１への耐薬品性にも優れたオレフィン系熱可塑性エラストマーのロールが好ましい。オレフィン系熱可塑性エラストマーとしては、サーモラン（ＴＨＥＲＭＯＲＵＮ、登録商標）が挙げられる。
【００５５】
液切りロール対８は、１対でもその効果はあるが、複数のロール対で連続的に液切りすることでさらに大きな効果が得られる。具体的には、液切りロール対８による液切りの回数が多くなるほど、レジスト層上の薄膜化処理液１の液膜の厚みの均一性が高くなる。図５及び図６は、ディップ槽２の出口ロール対５と薄膜化処理ユニットの出口ロール対６の間に、２対の液切りロール対８を有するレジスト層の薄膜化装置の一例を示す概略断面図であり、図５では薄膜化処理液供給機構が液切りロール対用ノズル２５であり、図６では薄膜化処理液供給機構が液切りロール対用ロール浸漬層２６であるが、液切りロール対８の数を何対とするかは、薄膜化処理量に応じて適宜調整されるものであり、この数に限定されるものではなく、３対以上であっても良い。
【００５６】
本発明の薄膜化装置に使用される搬送ロール対４は、基板３を搬送することができることに加え、レジスト層表面に密着することが好ましい。搬送ロールは、表面に凹凸のないストレートタイプのものが好適に用いられる。搬送ロールの種類としては、ゴムロール、スポンジロール、金属ロール、樹脂ロール等が挙げられる。その中でも、優れたゴム弾性（シール性、回復性）を有し、比重が小さく、軽量であり、低硬度から中硬度であり、レジスト層への接触による衝撃が少なく、高濃度のアルカリ水溶液である薄膜化処理液１への耐薬品性にも優れたオレフィン系熱可塑性エラストマーのロールが好ましい。オレフィン系熱可塑性エラストマーとしては、サーモラン（ＴＨＥＲＭＯＲＵＮ、登録商標）が挙げられる。また、搬送ロールの設置位置及び本数は、基板３を搬送することができれば、特に図１、図２、図４〜図６に示される設置位置及び本数に限定されるものではない。
【００５７】
ディップ槽の出口ロール対５、薄膜化処理ユニットの出口ロール対６、ミセル除去処理ユニットの入口ロール対９も、搬送ロール対４と同じ種類、機能、物性のものが好適に用いられる。特に、ディップ槽の出口ロール対５は、ディップ槽２における薄膜化処理液１の液面維持及びレジスト層表面に被覆された薄膜化処理液１の液膜を掻き落とす液切りのために用いられる。また、薄膜化処理ユニットの出口ロール対６は、ミセル除去処理ユニット１２への薄膜化処理液１の持ち込みと薄膜化処理ユニット１１へのミセル除去液１０の逆流を抑制するために用いられる。ミセル除去処理ユニットの入口ロール対９は主に薄膜化処理ユニット内に逆流してくるミセル除去液１０を堰き止めるために用いられる。
【実施例】
【００５８】
以下実施例によって本発明をさらに詳しく説明するが、本発明はこの実施例に限定されるものではない。
【００５９】
（実施例１）
ガラス基材エポキシ樹脂基板（面積５１０ｍｍ×３４０ｍｍ、銅箔厚み１２μｍ、基材厚み０．２ｍｍ、三菱ガス化学社（ＭＩＴＳＵＢＩＳＨＩ  ＧＡＳ  ＣＨＥＭＩＣＡＬ  ＣＯＭＰＡＮＹ，  ＩＮＣ．）製、商品名：ＣＣＬ−Ｅ１７０）にドライフィルムレジスト用ラミネータを用いて、ドライフィルムレジスト（日立化成社（Ｈｉｔａｃｈｉ  Ｃｈｅｍｉｃａｌ  Ｃｏ．，  Ｌｔｄ．）製、商品名：ＲＹ３６２５、厚み２５μｍ）を熱圧着し、レジスト層を形成した。
【００６０】
次に、ドライフィルムレジストのキャリアフィルムを剥離した後、薄膜化処理ユニット１１が、薄膜化処理液が入っているディップ槽２と、ディップ槽の出口ロール対５と、薄膜化処理ユニットの出口ロール対６と、ディップ槽の出口ロール対と薄膜化処理ユニットの出口ロール対との間に設置された液切りロール対８とを有し、さらに、薄膜化処理ユニット１１が、該液切りロール対８に薄膜化処理液を供給する薄膜化処理液供給機構を有し、薄膜化処理液供給機構が、液切りロール対８の上側ロールに薄膜化処理液１を供給する液切りロール対用ノズル２５であるレジスト層の薄膜化装置（図２）を使用して、レジスト層を薄膜化した。
【００６１】
このレジスト層の薄膜化装置では、基板３が、薄膜化処理ユニット１１内部のディップ槽２の出口ロール対５を通過した後、ミセル除去処理ユニット１２に搬送される間に、１対の液切りロール対８が設置されていて、該液切りロール対８によってレジスト層表面における薄膜化処理液１の液膜が掻き落とされて、液膜の厚みが均一化される。液切りロール対８の上側ロールには、液切りロール対用薄膜処理液供給管２４を通じて、液切りロール対用ノズル２５から、薄膜化処理液１が供給される。
【００６２】
薄膜化処理液１（アルカリ水溶液）として１０質量％の炭酸ナトリウム水溶液（液温度２５℃）を用いて、ディップ槽２における浸漬処理時間が３０秒、ディップ槽の出口ロール対５から薄膜化処理ユニットの出口ロール対６までの距離（９０ｍｍ）を進む時間が４秒となるように薄膜化処理を行った。その後、ミセル除去処理ユニット１２において、不溶化したミセルを除去し、レジスト層を薄膜化した。この時、液切りロール対用ノズル２５（（株）いけうち製：山形分布ノズルＶＰを使用）は幅方向に１０ｃｍの間隔で設置し、各ノズルにおける薄膜化処理液１の供給量は１７０ｍｌ／ｍｉｎとした。また、連続した薄膜化処理を実施し、一枚目の基板３の処理を行った後、１分間の間隔を空け、２枚目の基板３の薄膜化処理を行い、再度１分間の間隔を空けて、３枚目の基板３の薄膜化処理を行うという間欠運転を行い、１０枚目の基板３に関して均一性の評価を行った。間欠運転を行う間、薄膜化装置の各種ロールは、回転を維持させておいた。
【００６３】
ミセル除去処理後に、水洗処理及び乾燥処理を実施した。その後、レジスト層の薄膜化部の厚みを１０点測定したところ、最大値は１３．６μｍであり、最小値は１０．８μｍであり、平均厚みは１２．２μｍだった。また、薄膜化されたレジスト層の表面を光学顕微鏡で観察したところ、平滑な面であることが確認された。
【００６４】
（実施例２）
薄膜化処理液供給機構が液切りロール対８の下側ロールに薄膜化処理液１を供給する液切りロール対用ロール浸漬槽２６であるレジスト層の薄膜化装置（図４）を使用した以外は、実施例１と同様に、レジスト層を薄膜化した。液切りロール対用ロール浸漬槽２６への薄膜化処理液１の供給量は２００ｍｌ／ｍｉｎとし、オーバーフローした薄膜化処理液１は回収して、薄膜化処理液１として再度使用した。
【００６５】
水洗処理及び乾燥処理の後に、レジスト層の薄膜化部の厚みを１０点測定したところ、最大値は１３．４μｍであり、最小値は１１．０μｍであり、平均厚みは１２．２μｍだった。また、薄膜化されたレジスト層の表面を光学顕微鏡で観察したところ、平滑な面であることが確認された。
【００６６】
（実施例３）
薄膜化処理ユニットの出口ロール対６とディップ槽の出口ロール対と薄膜化処理ユニットの出口ロール対との間に設置された２対の液切りロール対８を有し、薄膜化処理液供給機構が２対の液切りロール対８の上側ロールに薄膜化処理液１を供給する液切りロール対用ノズル２５であるレジスト層の薄膜化装置（図５）を使用した以外は、実施例１と同様に、レジスト層を薄膜化した。
【００６７】
水洗処理及び乾燥処理の後に、レジスト層の薄膜化部の厚みを１０点測定したところ、最大値は１３．１μｍであり、最小値は１０．９μｍであり、平均厚みは１２．０μｍだった。また、薄膜化されたレジスト層の表面を光学顕微鏡で観察したところ、平滑な面であることが確認された。
【００６８】
（実施例４）
薄膜化処理液供給機構が２対の液切りロール対８の下側ロールに薄膜化処理液１を供給する液切りロール対用ロール浸漬槽２６であるレジスト層の薄膜化装置（図６）を使用した以外は、実施例３と同様に、レジスト層を薄膜化した。
【００６９】
水洗処理及び乾燥処理の後に、レジスト層の薄膜化部の厚みを１０点測定したところ、最大値は１２．９μｍであり、最小値は１１．１μｍであり、平均厚みは１２．０μｍだった。また、薄膜化されたレジスト層の表面を光学顕微鏡で観察したところ、平滑な面であることが確認された。
【００７０】
（比較例１）
ディップ槽の出口ロール対５と薄膜化処理ユニットの出口ロール対６との間に設置された１対の液切りロール対８を有しているものの、薄膜化処理液供給機構を有していないレジスト層の薄膜化装置（図７）を使用した以外は、実施例１と同様に、レジスト層を薄膜化した。
【００７１】
水洗処理及び乾燥処理の後に、レジスト層の薄膜化部の厚みを１０点測定したところ、最大値は１４．４μｍであり、最小値は９．２μｍであり、平均厚みは１１．８μｍだった。薄膜化終了後に、薄膜化処理ユニット１１内の液切りロール対８を観察したところ、所々に薄膜化処理液１が乾燥し、薄膜化処理液１の成分が析出・固着して白くなっている部分が観察された。また、薄膜化されたレジスト層の表面を光学顕微鏡で観察したところ、厚みが不均一であり、これは、乾燥・固化した薄膜化処理液１がレジスト層に付着したことが原因と思われる。
【００７２】
以上の結果から、本発明の薄膜化装置は、薄膜化処理ユニット１１が、薄膜化処理液が入っているディップ槽２と、ディップ槽の出口ロール対５と、薄膜化処理ユニットの出口ロール対６と、ディップ槽の出口ロール対２と薄膜化処理ユニットの出口ロール対６との間に設置された液切りロール対８とを有し、さらに、薄膜化処理ユニット１１が、該液切りロール対８に薄膜化処理液１を供給する薄膜化処理液供給機構を有することを特徴としていることから、液切りロール対８に付着した薄膜化処理液１が乾燥して薄膜化処理液１中の成分が析出・固着することを防止することができ、レジスト層表面の薄膜化処理液１の被膜量を均一にすることができる。液切りロール対８に、薄膜化処理液１を供給しない場合、液切りロール対が乾燥し、液中の成分が析出・固着し、レジスト層の厚みを均一に処理することはできなかった。
【産業上の利用可能性】
【００７３】
本発明のレジスト層の薄膜化装置は、プリント配線板やリードフレームにおける回路基板の作製、又はフリップチップ接続用の接続パッドを備えたパッケージ基板の作製において、レジストパターンを形成させる用途に適用できる。
【符号の説明】
【００７４】
１  薄膜化処理液
２  ディップ槽
３  基板
４  搬送ロール対
５  ディップ槽の出口ロール対
６  薄膜化処理ユニットの出口ロール対
７  投入口
８  液切りロール対
９  ミセル除去処理ユニットの入口ロール対
１０  ミセル除去液
１１  薄膜化処理ユニット
１２  ミセル除去処理ユニット
１３  薄膜化処理液貯蔵タンク
１４  薄膜化処理液吸込口
１５  薄膜化処理液供給管
１６  薄膜化処理液回収管
１７  薄膜化処理液ドレン管
１８  ミセル除去液貯蔵タンク
１９  ミセル除去液吸込口
２０  ミセル除去液供給管
２１  ミセル除去液用ノズル
２２  ミセル除去液スプレー
２３  ミセル除去液ドレン管
２４  液切りロール対用薄膜化処理液供給管
２５  液切りロール対用ノズル
２６  液切りロール対用ロール浸漬槽
【図１】
2018084620.tif 000003
【図２】
2018084620.tif 000004
【図３】
2018084620.tif 000005
【図４】
2018084620.tif 000006
【図５】
2018084620.tif 000007
【図６】
2018084620.tif 000008
【図７】
2018084620.tif 000009